(57)【特許請求の範囲】
【請求項１】
グラフト共重合体（Ａ）と共重合体（Ｂ）を含有する樹脂組成物であって、下記条件（１）〜（５）を満足する塗装用樹脂組成物。
（１）グラフト共重合体（Ａ）が、ゴム質重合体（ａ）に、芳香族ビニル系単量体とシアン化ビニル系単量体を含む単量体がグラフト重合したグラフト共重合体であって、シアン化ビニル系単量体の含有割合がグラフト重合される単量体を１００質量％としたとき、２７質量％未満。
（２）共重合体（Ｂ）が、芳香族ビニル系単量体とシアン化ビニル系単量体を含む単量体が共重合した共重合体であって、シアン化ビニル系単量体の含有割合が共重合される単量体を１００質量％としたとき、２７質量％未満。
（３）ゴム質重合体（ａ）の含有量が、樹脂組成物に対して７〜２０質量％。
（４）芳香族ビニル系単量体の２量体、シアン化ビニル系単量体と芳香族ビニル系単量体の２量体、芳香族ビニル系単量体の３量体及びシアン化ビニル系単量体と芳香族ビニル系単量体の３量体からなるオリゴマー成分の含有量が、樹脂組成物に対して０．１質量％以下。
（５）乳化剤成分の含有量が、樹脂組成物に対して０．３５質量％以下。
【発明の詳細な説明】
【技術分野】
【０００１】
本発明は、塗装性に優れる塗装用樹脂組成物に関する。
【背景技術】
【０００２】
ゴム強化スチレン系樹脂は、外観、機械的特性ならびに成形加工性に優れ、車両部品、電気製品など種々の分野にて利用されている。その際、成形部品には塗装されることが多く、良好な塗装外観が求められている。塗装性は、材料特性、成形条件、塗料組成、塗装条件など、さまざまな因子が影響しており、その中で材料面からの改善も行われている。
特許文献１には、ゴム質重合体及びシアン化ビニル含有率の高い共重合体を含む樹脂組成物を使用することで塗装後の表面外観や塗膜密着強度の改善を図る技術が開示されている。しかしながら、シアン化ビニル含有率の高い共重合体を用いると流動性に劣る傾向にあり、さらに、近年、塗装部品の生産効率アップによる成形条件の高速化や成形品へのアタック性の強い塗料を使用する傾向にあり、塗装不良も生じやすい傾向になっている。そのため、流動性が良好でこれら条件においても塗装不良を生じにくい材料への市場要求は高くなっており、さらなる材料面の改良が求められている。
【先行技術文献】
【特許文献】
【０００３】
【特許文献１】特開平９−３０２１９７号公報
【発明の概要】
【発明が解決しようとする課題】
【０００４】
本発明は、塗装性に優れる塗装用樹脂組成物を提供することを目的とする。
【課題を解決するための手段】
【０００５】
本発明者らは鋭意検討した結果、グラフト共重合体と共重合体を含有する樹脂組成物であって、樹脂組成物中の乳化剤成分とオリゴマー成分の含有量を規定することで、上記課題を解消できることを見出し、本発明を完成するに至った。
【０００６】
すなわち、本発明は以下の[１]で構成される。
[１] グラフト共重合体（Ａ）と共重合体（Ｂ）を含有する樹脂組成物であって、下記条件（１）〜（５）を満足する塗装用樹脂組成物。
（１）グラフト共重合体（Ａ）が、ゴム質重合体（ａ）に、芳香族ビニル系単量体とシアン化ビニル系単量体を含む単量体がグラフト重合したグラフト共重合体であって、シアン化ビニル系単量体の含有割合がグラフト重合される単量体を１００質量％としたとき、２７質量％未満。
（２）共重合体（Ｂ）が、芳香族ビニル系単量体とシアン化ビニル系単量体を含む単量体が共重合した共重合体であって、シアン化ビニル系単量体の含有割合が共重合される単量体を１００質量％としたとき、２７質量％未満。
（３）ゴム質重合体（ａ）の含有量が、樹脂組成物に対して７〜２０質量％。
（４）芳香族ビニル系単量体の２量体、シアン化ビニル系単量体と芳香族ビニル系単量体の２量体、芳香族ビニル系単量体の３量体及びシアン化ビニル系単量体と芳香族ビニル系単量体の３量体からなるオリゴマー成分の含有量が、樹脂組成物に対して０．１質量％以下。
（５）乳化剤成分の含有量が、樹脂組成物に対して０．３５質量％以下。
【発明の効果】
【０００７】
本発明によれば、塗装性に優れる塗装用樹脂組成物を提供することができる。
【発明を実施するための形態】
【０００８】
以下、本発明につき詳細に説明する。
【０００９】
本発明の塗装用樹脂組成物は、グラフト共重合体（Ａ）と共重合体（Ｂ）を含有するものである。
【００１０】
本発明に用いるグラフト共重合体（Ａ）は、ゴム質重合体（ａ）に芳香族ビニル系単量体とシアン化ビニル系単量体を含む単量体がグラフト重合したグラフト共重合体である。
【００１１】
グラフト共重合体（Ａ）を構成するゴム質重合体（ａ）として特に制限はなく、ポリブタジエンゴム、スチレン−ブタジエンゴム（ＳＢＲ）、アクリロニトリル−ブタジエンゴム（ＮＢＲ）等の共役ジエン系ゴム；エチレン−プロピレンゴム、エチレン−プロピレン−非共役ジエン（エチリデンノルボルネン、ジシクロペンタジエン等）ゴム等のエチレン−プロピレン系ゴム；ポリブチルアクリレートゴム等のアクリル系ゴム；シリコーン系ゴムを１種又は２種以上用いることができる。上記アクリル系ゴムには、コアシェル構造を有するゴムも含まれる。コアシェル構造を有するゴム（コア／シェルで記載）としては、例えば、共役ジエン系ゴム／アクリル系ゴム、シリコーン系ゴム／アクリル系ゴム、硬質重合体（ガラス転移温度が２０℃以上）／アクリル系ゴム等が挙げられる。硬質重合体（ガラス転移温度が２０℃以上）としては、芳香族ビニル系単量体、シアン化ビニル系単量体、及び（メタ）アクリル酸エステル系単量体から選ばれる１種以上を含有する単量体を重合してなる重合体等が挙げられる。上記の中でも、ポリブタジエンゴム、スチレン−ブタジエンゴム、エチレン−プロピレン−ジエンゴム、共役ジエン系ゴム／アクリル系ゴム、シリコーン系ゴム／アクリル系ゴム、硬質重合体（ガラス転移温度が２０℃以上）／アクリル系ゴムが好ましい。硬質重合体のガラス転移温度は、ＦＯＸの式より算出することができる。
【００１２】
また、ゴム質重合体（ａ）の質量平均粒子径に特に制限はないが、５０〜１０００ｎｍが好ましく、２００〜８００ｎｍがより好ましく、３００〜５００ｎｍがさらに好ましい。上記範囲に調整することで、機械的強度と表面外観のバランスに優れる傾向にある。
【００１３】
グラフト共重合体（Ａ）を構成する芳香族ビニル系単量体としては、スチレン、α−メチルスチレン、パラメチルスチレン、ブロムスチレン等が挙げられ、１種又は２種以上用いることができる。
【００１４】
グラフト共重合体（Ａ）を構成するシアン化ビニル系単量体としては、シアン化ビニル系単量体としては、アクリロニトリル、メタクリロニトリル、エタクリロニトリル、フマロニトリル等が挙げられ、１種又は２種以上用いることができる。
【００１５】
さらに、グラフト共重合体（Ａ）を構成する単量体には、芳香族ビニル系単量体とシアン化ビニル系単量体に共重合可能なその他の単量体が含まれていてもよく、（メタ）アクリル酸エステル系単量体、マレイミド系単量体、アミド系単量体、不飽和カルボン酸系単量体、多官能性単量体等が挙げられ、１種又は２種以上用いることができる。
【００１６】
（メタ）アクリル酸エステル系単量体としては、（メタ）アクリル酸メチル、（メタ）アクリル酸エチル、（メタ）アクリル酸プロピル、（メタ）アクリル酸ブチル、アクリル酸２−エチルヘキシル、（メタ）アクリル酸フェニル、（メタ）アクリル酸４−ｔ−ブチルフェニル、（メタ）アクリル酸（ジ）ブロモフェニル、（メタ）アクリル酸クロルフェニル等が挙げられる。
【００１７】
マレイミド系単量体としては、Ｎ−フェニルマレイミド、Ｎ−シクロヘキシルマレイミド等が挙げられる。
【００１８】
アミド系単量体としては、アクリルアミド、メタクリルアミド等が挙げられる。
【００１９】
不飽和カルボン酸系単量体としては、（メタ）アクリル酸、エタクリル酸、マレイン酸、フマル酸、イタコン酸、クロトン酸等が挙げられる。
【００２０】
多官能性単量体としては、ジビニルベンゼン、アリル（ メタ） アクリレート、エチレングリコールジ（ メタ）アクリレート、ジアリルフタレート、ジシクロペンタジエンジ（ メタ） アクリレート、トリメチロールプロパントリ（ メタ） アクリレート、ペンタエリスリトールヘキサ（ メタ）アクリレート、１ ， ４ − ブタンジオールジ（ メタ） アクリレート、１ ， ６ − ヘキサンジオールジ（ メタ） アクリレート、トリアリルシアヌレート、トリアリルイソシアヌレート等が挙げられる。
【００２１】
グラフト共重合体（Ａ）のゴム質重合体（ａ）にグラフト重合される単量体を１００質量％としたとき、シアン化ビニル系単量体の含有割合が２７質量％未満であり、
２６質量％未満であることが好ましい。また、下限としては１０質量％以上が好ましく、１５質量％以上がより好ましく、２０質量％以上がさらに好ましい。この範囲に調整することで塗装性と流動性のバランスに優れる傾向にある。
【００２２】
グラフト共重合体（Ａ）中のゴム質重合体（ａ）の含有割合については特に制限はなく、２０〜８０質量％が好ましく、４０〜７０質量％がより好ましい。上記範囲に調整することで、機械的強度と表面外観のバランスに優れる傾向にある。
【００２３】
グラフト共重合体（Ａ）のグラフト率及びアセトン可溶分の還元粘度に特に制限はないが、グラフト率は２０〜１５０％であることが好ましく、３０〜１００％がより好ましく、３６〜７５％がさらに好ましい。アセトン可溶分の還元粘度は、０．２〜１．５ｄｌ／ｇであることが好ましく、０．３〜１．０ｄｌ／ｇであることがより好ましい。上記範囲に調整することで、機械的強度と流動性のバランスに優れる傾向にある。
【００２４】
上記グラフト率及びアセトン可溶分の還元粘度は、下記により求めることができる。
【００２５】
分別方法
三角フラスコにグラフト共重合体を約２ｇ、アセトンを６０ｍｌ投入し、２４時間浸漬させた。その後、遠心分離器を用いて１５，０００ｒｐｍで３０分間、遠心分離することで可溶部と不溶部に分離する。不溶分は、真空乾燥により常温で一昼夜乾燥させることで得られる。可溶分は、アセトン可溶部をメタノールに沈殿させ、真空乾燥により常温で一昼夜乾燥させることで得られる。
グラフト率
グラフト率（％）＝（Ｘ―Ｙ）／Ｙ×１００
Ｘ：真空乾燥後のアセトン不溶分量（ｇ）
Ｙ：グラフト共重合体中のゴム状重合体量（ｇ）
アセトン可溶分の還元粘度（ｄｌ／ｇ）
アセトン可溶分をＮ，Ｎ−ジメチルホルムアミドに溶解し、０．４ｇ／１００ｍｌの濃度の溶液とした後、キャノンフェンスケ型粘度管を用い３０℃で測定した流下時間より還元粘度を求める。
【００２６】
本発明に用いる共重合体（Ｂ）は、芳香族ビニル系単量体とシアン化ビニル系単量体を含む単量体が共重合した共重合体である。
【００２７】
共重合体（Ｂ）を構成する芳香族ビニル系単量体としては、スチレン、α−メチルスチレン、パラメチルスチレン、ブロムスチレン等が挙げられ、１種又は２種以上用いることができる。
【００２８】
共重合体（Ｂ）を構成するシアン化ビニル系単量体としては、シアン化ビニル系単量体としては、アクリロニトリル、メタクリロニトリル、エタクリロニトリル、フマロニトリル等が挙げられ、１種又は２種以上用いることができる。
【００２９】
さらに、共重合体（Ｂ）を構成する単量体には、芳香族ビニル系単量体とシアン化ビニル系単量体に共重合可能なその他の単量体が含まれていてもよく、上述の段落００１５〜００２０に記載されたものを用いることができる。
【００３０】
また、共重合体（Ｂ）は、共重合される単量体を１００質量％としたとき、シアン化ビニル系単量体の含有割合が２７質量％未満であり、２６質量％未満であることが好ましい。また、下限としては１０質量％以上が好ましく、１５質量％以上がより好ましく、２０質量％以上がさらに好ましい。この範囲に調整することで塗装性と流動性のバランスに優れる傾向にある。
【００３１】
共重合体（Ｂ）の還元粘度に特に制限はないが、０．２〜１．５ｄｌ／ｇであることが好ましく、０．３〜１．０ｄｌ／ｇであることがより好ましい。上記範囲に調整することで、機械的強度と流動性のバランスに優れる傾向にある。
【００３２】
上記還元粘度は、下記式により求めることができる。
【００３３】
共重合体（Ｂ）を、Ｎ，Ｎ−ジメチルホルムアミドに溶解し、０．４ｇ／１００ｍｌの濃度の溶液とした後、キャノンフェンスケ型粘度管を用い３０℃で測定した流下時間より還元粘度を求める。
【００３４】
上記ゴム質重合体（ａ）、グラフト共重合体（Ａ）及び共重合体（Ｂ）の重合方法には特に制限はなく、公知の乳化重合法、懸濁重合法、溶液重合法、塊状重合法およびこれらを組み合わせた方法により製造することができる。
【００３５】
本発明に用いる樹脂組成物は、ゴム質重合体（ａ）を７〜２０質量％含むものであり、１０〜１８質量％であることが好ましい。ゴム質重合体（ａ）の含有量が上記範囲であることで、機械的強度と流動性のバランスに優れるものが得られる。
【００３６】
さらに、本発明の樹脂組成物には、本発明の効果を損なわない範囲で、グラフト共重合体（Ａ）と共重合体（Ｂ）以外のその他樹脂を含んでもよい（しかし、ゴム質重合体に、シアン化ビニル系単量体を含む単量体がグラフト重合したグラフト共重合体であって、シアン化ビニル系単量体の含有割合がグラフト重合される単量体を１００質量％としたとき、２７質量％以上のグラフト共重合体やシアン化ビニル系単量体を含む単量体が共重合した共重合体であって、シアン化ビニル系単量体の含有割合が共重合される単量体を１００質量％としたとき、２７質量％以上の共重合体は除く）。その他樹脂としては、例えばポリメチルメタクリレートなどのアクリル系樹脂；ポリエチレン、ポリプロピレン等のポリオレフィン系樹脂；ポリカーボネート樹脂；ポリブチレンテレフタレート樹脂、ポリエチレンテレフタレート樹脂、ポリ乳酸樹脂等のポリエステル系樹脂；ポリアミド樹脂；ポリイミド系樹脂等が挙げられる。
【００３７】
さらに、本発明の樹脂組成物には、本発明の効果を損なわない範囲で、ヒンダードアミン系の光安定剤；ヒンダードフェノール系、含硫黄有機化合物系、含リン有機化合物系等の酸化防止剤；フェノール系、アクリレート系等の熱安定剤；ベンゾエート系、ベンゾトリアゾール系、ベンゾフェノン系、サリシレート系等の紫外線吸収剤；有機ニッケル系、高級脂肪酸アミド類等の滑剤；リン酸エステル類等の可塑剤；ポリブロモフェニルエーテル、テトラブロモビスフェノール−Ａ、臭素化エポキシオリゴマー、臭素化等の含ハロゲン系化合物、リン系化合物、三酸化アンチモン等の難燃剤・難燃助剤；臭気マスキング剤；カーボンブラック、酸化チタン等の顔料；染料等を添加することもできる。さらに、タルク、炭酸カルシウム、水酸化アルミニウム、ガラス繊維、ガラスフレーク、ガラスビーズ、ガラスウール、炭素繊維、金属繊維等の補強剤や充填剤を添加することもできる。
【００３８】
本発明の樹脂組成物は、上述の成分を溶融混練することで得ることができる。溶融混練するためには、例えばロール、バンバリーミキサー、単軸押出機、多軸押出機、ニーダー等公知の混練機を用いることができる。
【００３９】
本発明の樹脂組成物は、芳香族ビニル系単量体の２量体、シアン化ビニル系単量体と芳香族ビニル系単量体の２量体、芳香族ビニル系単量体の３量体及びシアン化ビニル系単量体と芳香族ビニル系単量体の３量体からなるオリゴマー成分の含有量が、樹脂組成物に対して０．１質量％以下であることが必要であり、０．０８質量％以下であることがより好ましい。オリゴマー成分の含有量が上記範囲であることで、塗装性に優れるものが得られる。
【００４０】
樹脂組成物のオリゴマー成分の含有量は、例えば、グラフト共重合体（Ａ）や共重合体（Ｂ）を製造する際の重合方法の選択や、重合温度、開始剤量及び開始剤種の調整、また、樹脂組成物を溶融混練する際の脱気の程度により、オリゴマー成分の含有量を調整することができる。
【００４１】
オリゴマー成分の含有量は、ガスクロマトグラフィー（ＧＣ）分析を適用することによって解析可能である。より具体的には、実施例に記載の方法で解析することができる。
【００４２】
本発明の樹脂組成物は、乳化剤成分の含有量が、樹脂組成物に対して０．３５質量％以下であることが必要であり、０．２５質量％以下であることがより好ましい。乳化剤成分の含有量が上記範囲であることで、塗装性に優れるものが得られる。
【００４３】
樹脂組成物の乳化剤成分の含有量は、例えば、グラフト共重合体（Ａ）や共重合体（Ｂ）を製造する際の重合方法の選択や乳化剤使用量の調整、グラフト共重合体（Ａ）や共重合体（Ｂ）のパウダー化工程で洗浄を行う場合には洗浄の程度、さらには樹脂組成物を溶融混練する際の脱気の程度により、乳化剤成分の含有量を調整することができる。
【００４４】
乳化剤成分の含有量は、ガスクロマトグラフィー（ＧＣ）分析やキャピラリー電気泳動（ＣＺＥ）分析等の公知の方法を適用することによって解析可能である。より具体的には、実施例に記載の方法で解析することができる。
【実施例】
【００４５】
以下に実施例及び比較例を用いて本発明を具体的に説明するが、本発明はこれらによって何ら制限されるものではない。なお、実施例及び比較例中にて示す部および％は質量に基づくものである。
また、各実施例、比較例での各種物性の測定は次の方法による。
【００４６】
[オリゴマー成分の含有量]
＜ＧＣ分析＞
サンプル調整
各実施例及び比較例で得られたペレット１ｇを精秤し、Ｎ，Ｎ−ジメチルホルムアミド５０ｍｌに溶解した後、密閉容器内で２４時間放置後、これを測定サンプルとした。
測定条件
装置：島津製作所社製ガスクロマトグラフＧＣ−２０１０
カラム名：ＤＢ−５
サンプル量：１μＬ
検出器：ＦＩＤ
Ｉｎｊ温度：２３０℃
Ｄｅｔ温度：３２５℃
カラム温度：７０℃で５分間維持後、２０分間かけて３２０℃まで昇温し、３２０℃に到達後９分間維持した。
キャリアガス:ヘリウム、１．３８ｍＬ／ｍｉｎ
水素：４０ｍＬ／ｍｉｎ
エアー：４００ｍＬ／ｍｉｎ
定量方法
ＦＩＤ検出器では、炭化水素成分に対しては、相対モル感度がほぼ含有炭素数に正比例するとして、計算により求めることが出来る。またＯ，Ｃｌ，Ｎなどのヘテロ元素を含む有機成分についてもＳｔｅｒｎｂｅｒｇらによって提唱された化合物中の有効炭素数から相対モル感度を算出して求めることが出来る。検定液として試薬特級ＤＭＦ溶液中にスチレンを１００ｐｐｍになるように秤量し、上記法よりスチレンに対する各成分の相対モル感度を算出し、これをもとにスチレンの２量体、アクリロニトリルとスチレンの２量体、スチレンの３量体及びアクリロニトリルとスチレンの３量体について定量した。定量の際、1つの試料について３回測定し、平均値をペレット中のオリゴマー量とした。
【００４７】
[乳化剤成分の含有量]
＜ＧＣ分析＞
サンプル調整
各実施例及び比較例で得られたペレット２．５ｇを精秤し、アセトン２５ｍＬに１６時間放置し溶解させた。溶解後、メタノール／１Ｎ塩酸混合溶液（容量比１００：１）に再沈殿させ、ろ過により分別した。ろ液を濃縮、乾燥させて濃縮乾固物を得た。この濃縮乾固物をメチルエステル化し、アセトン１００ｍＬで定容し、測定サンプルとした。
測定条件
装置：Ａｇｉｌｅｎｔ社製ガスクロマトグラフＧＣ−７８９０Ａ
カラム名：ＵＡ−ＳＩＬ１０Ｃ
カラム温度：７０℃から２０℃／ｍｉｎで２６０℃まで
サンプル量：１．０μＬ
検出器：ＦＩＤ
Ｉｎｊ温度：２３０℃
Ｄｅｔ温度：２７０℃
キャリアガス：ヘリウム，５２．２ｍＬ／ｍｉｎ
水素：４０ｍＬ／ｍｉｎ
エアー：４５０ｍＬ／ｍｉｎ
【００４８】
［塗装性評価］
各実施例及び比較例で得られたペレットを、射出成形機（（株）日本製鋼所製「Ｊ−１８０ＡＤＳ」）を用いて射出成形した。塗装評価用金型として、（縦１５０ｍｍ×横９０ｍｍ×厚さ２ｍｍ）を用いて、シリンダー温度２２０℃、金型温度５０℃、射出速度は低速（充填時間：３秒）、中速（充填時間：２秒）、高速（充填時間：１秒）の３水準の成形条件で、成形を行った。
得られた試験片にアクリル樹脂塗料を塗装し、成形品に現れる吸い込み現象を目視にて観察し、下記基準で塗装性（吸い込み性）を判定した。
〇：成形品表面に凹凸は全く発生せず、非常に優れている。
×：成形品表面に凹凸が全体に発生し、実用レベルに達していない。
【００４９】
＜グラフト共重合体（Ａ）の製造＞
ガラスリアクターに、凝集肥大化スチレン−ブタジエンゴムラテックス（スチレン５質量％、ブタジエン９５質量％、質量平均粒子径４４０ｎｍ）を固形分換算で６０質量部仕込み、撹拌を開始させ、窒素置換を行った。窒素置換後、槽内を昇温し６５℃に到達したところで、ブドウ糖０．０６質量部、無水ピロリン酸ナトリウム０．０３質量部及び硫酸第１鉄０．００１質量部を脱イオン水１０質量部に溶解した水溶液を添加した後に、７０℃に昇温した。その後、アクリロニトリル１０質量部、スチレン３０質量部、ターシャリードデシルメルカプタン０．３部、ｔ−ブチルハイドロパーオキサイド０．１質量部の混合液及びオレイン酸カリウム１．０質量部（固形分換算）を脱イオン水２０質量部に溶解した乳化剤水溶液を４時間かけて連続的に滴下した。滴下後、３時間保持してグラフト共重合体ラテックスを得た。その後、塩析、脱水、乾燥し、グラフト共重合体（Ａ）のパウダーを得た。得られたグラフト共重合体（Ａ）のグラフト率は４２％、アセトン可溶部の還元粘度は０．２８ｄｌ／ｇであった。
また、上記凝集肥大化スチレン−ブタジエンゴムラテックスの質量平均粒子径は下記のように求めた。
四酸化オスミウム（ＯｓＯ４）で染色し、乾燥後に透過型電子顕微鏡で写真撮影した。画像解析処理装置（装置名：旭化成（株）製ＩＰ−１０００ＰＣ）を用いて８００個のゴム粒子の面積を計測し、その円相当径（直径）を求め、質量平均粒子径を算出した。
【００５０】
＜共重合体（Ｂ−１）の製造＞  
公知の懸濁重合法により、スチレン７５質量部、アクリロニトリル２５質量部からなる共重合体（Ｂ−１）を得た。上述の方法により、得られた共重合体（Ｂ−１）の還元粘度は０．５８ｄｌ／ｇであった。
【００５１】
＜共重合体（Ｂ−２）の製造＞  
公知の塊状重合法により、スチレン７５質量部、アクリロニトリル２５質量部からなる共重合体（Ｂ−２）を得た。上述の方法により、得られた共重合体（Ｂ−２）の還元粘度は０．６２ｄｌ／ｇであった。
【００５２】
＜共重合体（Ｂ−３）の製造＞  
ガラスリアクターに、脱イオン水９０部を添加した後、窒素置換を行った。その後、反応器を６０℃に昇温し、過硫酸カリウム０．２８質量部を脱イオン水１０質量部に溶解した重合開始剤溶液を添加した。その後、スチレン７５質量部、アクリロニトリル２５質量部、ターシャリードデシルメルカプタン０．３質量部からなる混合液と不均化ロジン酸カリウム（商品名：ロンヂスＫ−２５、荒川化学（株））２．０質量部（固形分換算）を脱イオン水２０質量部に溶解した乳化剤水溶液とを６５℃で４．５時間かけて連続的に滴下した。その後、７０℃で２時間保持し、重合を終了した。得られた共重合体ラテックスを塩析・脱水・乾燥することで、共重合体（Ｂ−３）のパウダーを得た。上述の方法により、得られた共重合体（Ｂ−３）の還元粘度は、０．５８ｄｌ／ｇであった。
【００５３】
実施例１および比較例１〜２
グラフト共重合体（Ａ）、共重合体（Ｂ）を表１記載の配合割合で混合した後、シリンダー温度２３０℃に設定したφ２６ｍｍの２軸押出機にて主スクリュー回転数３００ｒｐｍ、吐出量２５ｋｇ/ｈｒの条件で溶融混練し、ペレット化した。得られたペレットを用いて、オリゴマー成分及び乳化剤成分の含有量の測定を行った。また、このペレットを用いて塗装評価用平板を成形し塗装性の評価を実施した。結果を表１に示す。
【００５４】
【表１】
0006850932.tif 000002
【００５５】
表１から明らかなように、本発明の塗装用樹脂組成物を使用した実施例１は、塗装性に優れるものが得られた。
比較例１は、オリゴマー成分の含有量が本願規定を満足しないことから、塗装性に劣るものであった。
比較例２は、乳化剤成分の含有量が本願規定を満足しないことから、塗装性に劣るものであった。
【産業上の利用可能性】
【００５６】
上記の通り、本発明の塗装用樹脂組成物は、塗装性に優れることから、例えば車両内装、外装用部品等、塗装される部品の多彩な用途に使用することができる。
【要約】      （修正有）【課題】塗装性に優れる塗装用樹脂組成物を提供する。【解決手段】グラフト共重合体（Ａ）と共重合体（Ｂ）を含有する樹脂組成物であって、下記条件（１）〜（５）を満足する塗装用樹脂組成物。（１）グラフト共重合体（Ａ）が、ゴム質重合体（ａ）に、芳香族ビニル系及びシアン化ビニル系単量体を含む単量体がグラフト重合した共重合体であって、シアン化ビニル系単量体の含有割合がグラフト重合される単量体を１００質量％としたとき、２７質量％未満。（２）共重合体（Ｂ）が、シアン化ビニル系単量体の含有割合が共重合される単量体を１００質量％としたとき、２７質量％未満である芳香族ビニル系及びシアン化ビニル系単量体の共重合体。（３）ゴム質重合体（ａ）の含有量が、樹脂組成物に対して７〜２０質量％。（４）オリゴマー成分の含有量が、樹脂組成物に対して０．１質量％以下。（５）乳化剤成分の含有量が、樹脂組成物に対して０．３５質量％以下。【選択図】なし